(57)【特許請求の範囲】
【請求項１】
使用済みの印刷ロールのバラードメッキを除去して被製版ロールとし、以後、該被製版ロールに対して、剥離性表面処理を施してからバラードメッキを行い、前記剥離性表面処理の前又はバラードメッキの後に、ロールの一端から他端まで一定ピッチ毎に直径を計測する直径計測を行ない、次いで、セルを形成できる直径寸法・仕上げ面となるようにメッキ後研磨を行い、次いで、レーザアブレーションが可能な耐エッチング性被膜を形成し、次いでレーザ光を画線部に対応する部分に照射してそこの被膜をアブレーションして銅メッキが露出したネガ画像を形成し、次いで銅メッキ露出面をエッチングしてセルを形成し、次いで耐エッチング性被膜を除去し、最後に耐刷力を付与するためのクロムメッキを形成することを特徴とするグラビア版の製作方法。
【請求項２】
前記のメッキ後研磨は、
最初に、メッキ表皮除去研磨を行い、次いで、表面粗さ微小化研磨を行うものであって、
前記の表面粗さ微小化研磨は、中仕上げ砥石と上仕上げ砥石の順に行い、それぞれ、砥石の回転軸の延長線と被製版ロールの回転軸線の両方を平面方向より見たときの交差角が９０度であって、砥石の端面の研磨時接触線が、砥石の端面の中心孔の中心を通る直径線乃至中心孔を外れない限度の直径線に平行する弦線の範囲内にあって研磨圧力を一定に保ち砥石の回転方向と被製版ロールの回転方向が一致する側を該砥石の移動方向後方側として研磨することを特徴とする〔請求項１〕に記載のグラビア版の製作方法。
【請求項３】
前記のメッキ後研磨は、
最初に、メッキ表皮除去研磨を行い、次いで、表面粗さ微小化研磨を行い、最後に、鏡面研磨を行うものであって、
前記の表面粗さ微小化研磨は、中仕上げ砥石と上仕上げ砥石により順に行い、砥石の回転軸の延長線と被製版ロールの回転軸線の両方を平面方向より見たときの交差角が９０度であって、砥石の端面の研磨時接触線が、砥石の端面の中心孔の中心を通る直径線乃至中心孔を外れない限度の直径線に平行する弦線の範囲内にあって研磨圧力を一定に保ち砥石の回転方向と被製版ロールの回転方向が一致する側を該砥石の移動方向後方側として研磨し、
又、前記の鏡面研磨は、精密仕上げ砥石により行い、砥石の回転軸の延長線と被製版ロールの回転軸線の両方を平面方向より見たときの交差角が９０度でなく微小角度傾いていて、砥石の端面の研磨時接触線が、砥石の端面の中心孔の中心を通る直径線乃至中心孔を外れない限度の直径線に平行する弦線の範囲内にあって研磨圧力を一定に保って被製版ロールの周速と砥石の接触線上の一点における回転速度とを略一致させて該砥石を被製版ロールの面長方向に移動しつつ研磨することを特徴とする〔請求項１〕に記載のグラビア版の製作方法。
【発明の詳細な説明】
【０００１】
【発明の属する技術分野】
本願発明は、感光性塗料を用いず明室での作業ができ、又、現像工程を必要とせず製版工程を一工程短縮でき、従って、感光膜と現像液との間の相性の悪さ（現像残滓が生じること）を回避できる、グラビア版の製作方法に関する。又、本願発明は、ピッチ目が全く生じないか又は生じても極微少である精密な砥石研磨を行なうことができ、高品質のカレンダー印刷等に適用できる、グラビア版の製作方法に関する。又、本願発明は、研磨の工程数を大幅に削減できる、グラビア版の製作方法に関する。
【０００２】
【従来の技術】
従来のバラードメッキ形のグラビア版の製作方法は、以下の1)〜13) の工程により製作される。
1)バラードメッキの除去。
2)印刷ロールの一端から他端までの三箇所ないし五箇所を直径計測し、真円精度が低いロールと円筒精度が低いロールを排除する。
3)剥離性表面処理を施してから膜厚が６０〜８０μｍ位となるようにバラードメッキする。
4)＃８００〜＃１２００の中仕上げ砥石でメッキ地肌を除去する円筒研磨をする。
5)＃１５００〜＃４０００の上仕上げ砥石で表面粗さを微少化する研磨をする。
6)バフで鏡面研磨する。
7)ネガ型の透明な感光膜を塗布する。
8)アルゴンレーザにより非画線部分を露光硬化する。
9)アルカリ現像して未露光部分のレジストを除去して銅メッキが露出した画線部を形成する。
10)希硫酸で銅露出面をエッチングしてセルを形成する。
11)強アルカリ溶液でレジスト剥離する。
12)クロムメッキする。
13)クロムメッキのバリ取りをする。
【０００３】
上記のように、従来のメッキ後研磨についても、砥石を＃８００⇒＃１０００⇒＃１２００⇒＃１５００⇒＃２０００⇒＃２５００⇒＃３０００⇒＃３５００⇒＃４０００というように番手を細かく順次に変えてそれぞれ三〜五往復程度の円筒研磨を行なっていた。
【０００４】
【発明が解決しようとする課題】
従来技術に対する問題点としては、
(1) 感光膜塗布−画像焼付−現像の工程を行なっていたが、感光膜の膜厚が２μｍと４μｍとではレーザ光に対する感光特性が大きく異なり、現像残滓が残ったり、サイドエッチが大きく生じるといった敏感な特性があった。
(2) 砥石研磨が良好に行なえず、ピッチ目が生じていた。
ピッチ目とは、表面粗さが均一であるにも係わらずネジ山のように螺旋状に高い部分と低い部分が形成されているため高精密印刷を行うと幅３〜５ミリ位の縞であって縞の長尺方向がロール面長方向となって現れる模様のことである。
版が形成された被製版ロールが精密な円筒ではない場合、具体的には、被製版ロールの中程の直径が両端部の直径よりも例えば１０〜３０μｍ大きいか又は小さい場合には、被製版ロールと圧胴に強く密着しない部分が生じて印刷が良好に行われない。又、表面粗さを極めて小さく抑えることができても、うねりが大きい円筒加工が行われかつ彫刻法によりセルが形成される被製版ロールである場合には、同じ大きさのセルであってもうねりの山部分でセルが深くうねりの谷部分でセルが浅くなり、印刷物にピッチ目がはっきりと現れていた。
従来、上記のグラビア用印刷ロールの製造工程においては研磨時にピッチ目が出てしまうことが問題となっていた。砥石研磨を行なった後セルを形成する前の被製版ロールにピッチ目があると、印刷にインキの濃い箇所と薄い箇所がロール円周方向に長い縞となってはっきりと現れる。特に、山並みが幾重にも重なるような微妙に濃淡階調度が異なるハイライトからハーフトーンの自然風景をフィルムに印刷するカレンダー印刷では、ピッチ目の影響は印刷に顕著に現れ、ピッチ目模様があるカレンダー印刷は商品にはならない。
特に、高精度な印刷が要求されるグラビア印刷にあっては、版を形成する前の被製版ロールにピッチ目がないことが要求される。
又、水性インキ使用グラビア印刷においては、グラビアシリンダーの円筒精度が悪かったりピッチ目があると油性インキ使用グラビア印刷に比べて顕著な版かぶりが生じるので、ピッチ目がないことが要求される。
しかしながら、ロールを精密な円筒に研磨加工する技術を有している国内でも有数の会社であっても、ピッチ目が生じない印刷ロールを作ることは、熟練を要し、なおかつ極めて至難である。
具体例で説明すると、微妙に濃淡階調度が異なるハイライトからハーフトーンの自然風景をフィルムに印刷するカレンダー印刷では、最も信頼性が高いメーカーに極めて高精度に円筒研磨・鏡面研磨した被製版ロールを４０本から８０本の用意させ、各色毎に同一の版を１０本から２０本作り、それぞれ校正刷りしてみてピッチ目が生ずるかどうか、中抜けがあるピクセルが多いかどうか、ピンホールがあるかどうか等を総合評価し、一番良い印刷結果が得られた被製版ロールを各色毎に選択し、該選択した四本の被製版ロールをグラビア輪転印刷機を取り付けてカレンダー印刷を行っているのが現状であり、ピッチ目による不良品の排出がほとんどであり、採算が取れないことがある。
従って、ピッチ目が生じない円筒研磨・鏡面研磨を施せるグラビア版の製作方法が求められている。
(3) 砥石研磨の工程数が多かった。
従来のメッキ後研磨は、先ず、＃８００又は＃１０００の研磨砥石でロールの端から端まで二往復してメッキ表面を取り除いて中仕上げ円筒研磨を終え、次いで、＃１５００〜＃１７００の研磨砥石でロールの端から端まで三〜五往復し、この際、砥石の送り速度を次々に相違させることによりピッチ目を消して上仕上げ円筒研磨を終え、次いで、＃２０００〜＃２５００の研磨砥石でロールの端から端まで三〜五往復し、この際、砥石の送り速度を次々に相違させることによりピッチ目が生じないようにして上仕上げ円筒研磨を終え、次いで、＃３０００〜＃４０００の研磨砥石でロールの端から端まで三〜五往復し、この際、砥石の送り速度を次々に相違させることによりピッチ目が生じないようにして精密仕上げ円筒研磨を終え、最後にバフ研磨により鏡面仕上げを終えていた。
このように従来の砥石研磨は、円筒体を鏡面研磨の一歩手前の上仕上げ面となるように研磨するには、例えば、＃８００⇒＃１５００⇒＃２５００⇒＃４０００というような順番で番手を大きく飛ばすことはできないので、研磨に時間がかかっていた。
その理由は、例えば、＃１５００で二往復円筒研磨しても＃８００の研磨痕を消すことができず三〜五往復円筒研磨する必要があり、又＃２５００で二往復円筒研磨しても＃１５００の研磨痕を消すことができずこの場合も三〜五往復円筒研磨する必要があるからである。
(4) バフ研磨により鏡面研磨が行なわれていた。
従来においては、被製版ロールの鏡面研磨は、最後にバフ研磨を行なうことにより実現していた。バフ研磨により被製版ロールを鏡面研磨すると、塵埃、騒音の解消が問題となり、鏡面研磨に要する時間も長く、かつ熟練が必要であった。又、従来においては、砥石による鏡面研磨は不可能であるとされていた。
(5) 従来の補正研磨は、大雑把に行われており、十分に満足できる円筒精度が得られなかった。
【０００５】
従って、例えば、＃８００⇒＃１５００⇒＃２５００⇒＃４０００というような順番で番手を大きく飛ばすことができるようにしたい。そうすれば、研磨時間を大幅に短縮でき、砥石交換回数が少なくなり、作業の単純化、工場の自動化に大きく寄与し得る。
他方、従来の円筒研磨方法は、番手を細かく変えて各番手の砥石で丁寧な円筒研磨を行えば、表面粗さを極めて小さくすることができるが、うねりを小さくすることが難しかった。研磨面にうねりが大きいと、彫刻法又はレーザ破壊法によりセルが形成される被製版ロールである場合には、ハイライトからハーフトーンの画像からなるカレンダー印刷では、印刷物にピッチ目（印刷ロールの円周方向に縞となる模様）がはっきりと現れる。その理由は、同じ大きさのセルであってもうねりの山部分でセルが大きく深くなり、うねりの谷部分でセルが小さく浅くなるからである。
【０００６】
グラビアシリンダーの銅メッキ表面の超精密加工機械として市販されているポリッシュマスター（商品名、ドイツ／デトワイラー社製）は、被製版ロールを両端チャックして非常に小さい速度で回転させ（１〜10r.p.m ）、ダイヤモンド工具を非常に速い速度で回転させ（3800r.p.m ）、ダイヤモンド工具の仕上げ切削を非常に小さい速度で移動させ（50〜125mm/min ）、もって円筒切削加工するものである。
これによると、表面粗さは約0.3 μm であり十分な精度が得られるが、うねり（ピッチ目）が約１．５μｍと極めて大きい。すなわち、ポリッシュマスターにより落版研磨し補正研磨した後、一端から他端まで均一に円筒加工すると、ピッチ目が生じる。
ポリッシュマスターによる円筒加工したものはうねりが大きいので、ハイライトからハーフトーンの画像からなるカレンダー印刷では、印刷物にピッチ目が顕著に現れてとても商品にはならない。又、表面粗さを微少化するができない。ポリッシュマスターによる円筒加工でピッチ目が生じたシリンダーは、銅メッキしてもピッチ目が残る。又、ポリッシュマスターにより円筒加工したものにバフ研磨を行ってもピッチ目を消すことができない。
従って、ポリッシュマスターは、ハイライトからハーフトーンの画像からなるカレンダー印刷に供しうるシリンダーの円筒加工には使用されていない。
【０００７】
本願発明は、上述した点に鑑み案出したもので、感光性塗料を用いず明室での作業ができ、又、現像工程を必要とせず製版工程を一工程短縮でき、従って、感光膜と現像液との間の相性の悪さ（現像残滓が生じること）を回避できる、グラビア版の製作方法を提供することを目的としている。
【０００８】
又、本願発明は、ピッチ目が生じないように研磨できるミッチ目が全く生じないか又は生じても極微小である精密な砥石研磨を行なうことができ、砥石研磨の工程数が少なくてしかも十分な円筒精度が得られる、砥石研磨により鏡面研磨を行なうことができ、グラビア版の製作方法を提供することを目的としている。
【０００９】
【課題を解決するための手段】
本願第一の発明は、使用済みの印刷ロールのバラードメッキを除去して被製版ロールとし、以後、該被製版ロールに対して、剥離性表面処理を施してからバラードメッキを行い、前記剥離性表面処理の前又はバラードメッキの後に、ロールの一端から他端まで一定ピッチ毎に直径を計測する直径計測を行ない、次いで、セルを形成できる直径寸法・仕上げ面となるようにメッキ後研磨を行い、次いで、レーザアブレーションが可能な耐エッチング性被膜を形成し、次いでレーザ光を画線部に対応する部分に照射してそこの被膜をアブレーションして銅メッキが露出したネガ画像を形成し、次いで銅メッキ露出面をエッチングしてセルを形成し、次いで耐エッチング性被膜を除去し、最後に耐刷力を付与するためのクロムメッキを形成することを特徴とするグラビア版の製作方法を提供するものである。
【００１０】
本願第二の発明は、前記のメッキ後砥石研磨に関し、
最初に、メッキ表皮除去研磨を行い、次いで、表面粗さ微小化研磨を行うものであって、
前記の表面粗さ微小化研磨は、中仕上げ砥石と上仕上げ砥石の順に行い、それぞれ、砥石の回転軸の延長線と被製版ロールの回転軸線の両方を平面方向より見たときの交差角が９０度であって、砥石の端面の研磨時接触線が、砥石の端面の中心孔の中心を通る直径線乃至中心孔を外れない限度の直径線に平行する弦線の範囲内にあって研磨圧力を一定に保ち砥石の回転方向と被製版ロールの回転方向が一致する側を該砥石の移動方向後方側として研磨することを特徴とするグラビア版の製作方法を提供するものである。
【００１１】
本願第三の発明は、前記のメッキ後砥石研磨に関し、
最初に、メッキ表皮除去研磨を行い、次いで、表面粗さ微小化研磨を行い、最後に、鏡面研磨を行うものであって、
前記の表面粗さ微小化研磨は、中仕上げ砥石と上仕上げ砥石により順に行い、砥石の回転軸の延長線と被製版ロールの回転軸線の両方を平面方向より見たときの交差角が９０度であって、砥石の端面の研磨時接触線が、砥石の端面の中心孔の中心を通る直径線乃至中心孔を外れない限度の直径線に平行する弦線の範囲内にあって研磨圧力を一定に保ち砥石の回転方向と被製版ロールの回転方向が一致する側を該砥石の移動方向後方側として研磨し、
又、前記の鏡面研磨は、精密仕上げ砥石により行い、砥石の回転軸の延長線と被製版ロールの回転軸線の両方を平面方向より見たときの交差角が９０度でなく微小角度傾いていて、砥石の端面の研磨時接触線が、砥石の端面の中心孔の中心を通る直径線乃至中心孔を外れない限度の直径線に平行する弦線の範囲内にあって研磨圧力を一定に保って被製版ロールの周速と砥石の接触線上の一点における回転速度とを略一致させて該砥石を被製版ロールの面長方向に移動しつつ研磨することを特徴とするを提供するものである。
【００１２】
【発明の実施の形態】
図１は、本願発明のグラビア版の製作方法の工程図を示す。
本願発明のグラビア版の製作方法は、以下の第一乃至第十の工程により製作する。
第一の工程・・・バラードメッキの除去。
第二の工程・・・直径計測・精度不良ロールの排除。
第三の工程・・・剥離性表面処理を施してから膜厚が６０〜８０μｍ位となるようにバラードメッキする。
第四の工程・・・メッキ後研磨
（中仕上げ砥石による、メッキ表皮除去研磨−上仕上げ砥石による、
表面微小化研磨−精密仕上げ砥石による、円筒研磨−鏡面研磨）
第五の工程・・・レーザアブレーション被膜の形成
第六の工程・・・ヤグレーザによるレーザアブレーション被膜薄膜へのアブレイション画像の形成
第七の工程・・・エッチング
第八の工程・・・溶剤による薄膜の除去
第九の工程・・・クロムメッキ
第十の工程・・・サンドペーパー掛け・クロムメッキのバリ取り
上記の第一乃至第十の工程により製作される印刷ロールは、ピッチ目が生じない円筒鏡面が得られ、最も精密な印刷が必要な、ハイライトからハーフトーンの画像からなるカレンダー印刷を行ってもピッチ目の縞模様が現れないグラビア製が得られる。
上記の第四の工程は、上仕上げ砥石による表面微小化研磨と、精密仕上げ砥石による円筒研磨及び鏡面研磨の何れかを省くことができる。
上仕上げ砥石による表面微小化研磨を省いて製作される印刷ロールは、ピッチ目の縞模様が現れるのは極微少であり従来の一般的に精密な印刷が行える円筒精度を充分に満たすことができる。
精密仕上げ砥石による円筒研磨及び鏡面研磨を省いて製作される印刷ロールは、鏡面にはならない。しかし、ピッチ目の縞模様は完全に除去できるので、従来の一般的に精密な印刷が行える円筒精度を充分に満たすことができる。
何方を省略する場合であっても、研磨工程を簡略しない場合に準じる高精細な印刷が行える。
従って、本願発明は、勘所によるような技量によるものではないので、色分解された色毎に一本のグラビア版を作れば、従来において多数本の中から最良のものとして選ばれるグラビア版と同等のものが得られ、経済効果が顕著である。
本願発明のグラビア版の製作方法によれば、
最も高品質のカレンダー印刷に適用できるほか、切手、収入印紙、商品券等の高精細な印刷が要求される印刷ロールの製作に好適である。
なお、フォーヘッド型研磨装置でなく、ツーヘッド型研磨装置を二台備えるか、又はシングルヘッド型研磨装置を四台備えて、粗仕上げ砥石、中仕上げ砥石、上仕上げ砥石、精密仕上げ砥石を取り付けて四種類の砥石による研磨を行っても良いし、或いは、シングルヘッド型研磨装置を一台備えて、粗仕上げ砥石、中仕上げ砥石、上仕上げ砥石、精密仕上げ砥石を工程に応じて交換して取り付けて四種類の砥石による研磨を行っても良い。
以下、各工程を詳述する。
【００１３】
第一のバラードメッキの除去の工程は、バラードメッキをタガネとペンチと金切りバサミを使って切り裂いて除去する。
【００１４】
第二のロール直径計測・精度不良のロールの排除の工程は、被製版ロールをロール直径計測装置の装着し、被製版ロールの一端から他端まで一定ピッチ毎に、例えば１０ｍｍピッチ毎に、例えば５μｍ単位の精度で直径計測する（図示しない）。この計測の結果、真円精度が低いロールと円筒精度が低いロールを排除する。
【００１５】
第三の剥離性表面処理・バラードメッキの工程は、被製版ロールに剥離性表面処理を施してから膜厚が６０〜８０μｍ位となるようにバラードメッキする。バラードメッキは、両端チャックされる被製版ロールを銅メッキ液に浸漬して回転し膜厚が６０〜８０μｍ位となるように銅メッキを行なう。
【００１６】
第四のメッキ後研磨の工程は、図２(a),(b) に示すように、チャック１、２で両端チャックされ回転する被製版ロールＲに対して、最初に、＃８００〜＃１２００の炭化珪素製の中仕上げ砥石によりロールの一端から他端まで一往復するメッキ表皮除去研磨を行ってから、ロールの一端から他端まで片道移動する表面粗さ微小化研磨を行い、次いで、＃２０００〜＃３０００の炭化珪素製の上仕上げ砥石によりロールの一端から他端まで片道移動する表面粗さ微小化研磨を行い、最後に、＃５０００〜＃６０００の精密仕上げ砥石（ＰＶＡ砥石：炭化珪素に接着剤としてＰＶＡ（ポリビニールアルコール）とフェノールを添加し焼結してなる砥石）によりロールの一端から他端まで一往復する円筒研磨を行なってからロールの一端から他端まで片道移動する鏡面研磨を行う。直径で４０μｍ〜５０μｍ研磨する。
なお、中仕上げ砥石と上仕上げ砥石も、ＰＶＡ砥石を用いるのが好ましい。
図２(a),(b) に示すように、中仕上げ砥石３と上仕上げ砥石４は、砥石の回転軸の延長線と被製版ロールの回転軸線の両方を平面方向より見たときの交差角が９０度であって、砥石の端面の研磨時接触線が、砥石の端面の中心孔の中心を通る直径線乃至中心孔を外れない限度の直径線に平行する弦線の範囲内にあって研磨圧力を一定に保ち砥石の回転方向と被製版ロールの回転方向が一致する側を該砥石の移動方向後方側として研磨するようになっている。一往復させる場合の研磨は、砥石の回転方向と被製版ロールの回転方向が一致する側を該砥石の移動方向後方側として研磨する状態を確保するために、砥石又はロールの一方が逆回転される。
中仕上げ砥石３及び上仕上げ砥石４によるメッキ表皮除去研磨の条件は、通常の研磨条件を、砥石の回転数、700 〜800r.p.mとし、又被製版ロールＲを100 〜150r.p.m、砥石移動速度を1200mm/minとする場合、砥石３を通常の回転数よりも例えば50〜100r.p.m大きい回転数とし、砥石を通常の移動速度の例えば約半分の600mm/min として行う。そして、砥石の回転速度と被製版ロールの回転速度が進行方向後側の接触線の略中央において相対速度がゼロになるように、該被製版ロールの回転数を決める。
表面粗さ微小化研磨に関して、砥石の回転方向と被製版ロールの回転方向が一致する側を該砥石の移動方向後方側とする理由は、メッキ前研磨における表面粗さ微小化研磨の場合と同一である。
＃８００〜＃１２００の砥石により微小化研磨を行うときは、＃１２００相当〜＃１８００相当の砥石による表面粗さが得られ、＃２０００〜＃３０００の砥石により微小化研磨を行うときは、＃３０００〜＃４０００相当の砥石による表面粗さが得られる。
又、図２(c),(d) に示すように、精密砥石５は、砥石の回転軸の延長線と被製版ロールの回転軸線の両方を平面方向より見たときの交差角が９０度でなく微小角度傾いていて、砥石の端面の研磨時接触線が、砥石の端面の中心孔の中心を通る直径線乃至中心孔を外れない限度の直径線に平行する弦線の範囲内にあって研磨圧力を一定に保って研磨できるようになっている。
精密砥石５による円筒研磨は、鏡面研磨を行なう前の下地研磨であって、この研磨は必須ではないが行なわないときは、鏡面研磨の二往復〜三往復行なう必要があるので、研磨時間を短縮するためにはこの研磨を行なうことが望ましい。
精密砥石５による円筒研磨の条件は、砥石を通常の回転数、具体的には700 〜800r.p.mとし、又被製版ロールＲを通常の回転数、具体的には100 〜150r.p.m、砥石を通常の移動速度、具体的には1200mm/minとして行う。
精密砥石５による鏡面研磨は、精密砥石５を駆動源との接続を解いてフリー回転自在にしかつ被製版ロールの回転数を精密仕上げ研磨時よりも大きくし砥石を被製版ロールに精密仕上げ研磨時の研磨圧力で押付けることにより、被製版ロールの回転に砥石を連れ回りさせて被製版ロールの周速と砥石の接触線上の一点における回転速度とを略一致させ、該砥石を被製版ロールの面長方向に移動して行うものであり、相対研磨速度を極めて小さく抑えることができてしかも多方向に微小な研磨ができるため鏡面研磨となる。
なお、精密仕上げ砥石５を上記の連れ回り回転する場合と略同速度で回転しても良い。
なお、図２(d) に示す精密仕上げ砥石５の傾き角αは僅かに０．５度位で足りる。
中仕上げ砥石３による表面粗さ微小化研磨においては、ピッチ目を完全には解消できないが、ピッチ目が微小に残る。しかし、通常の印刷ではピッチ目が現れない。上仕上げ砥石４による表面粗さ微小化研磨においては、ピッチ目を完全に解消できる。
仮に、中仕上げ砥石３による表面粗さ微小化研磨と上仕上げ砥石４による表面粗さ微小化研磨との間に、上仕上げ砥石４による円筒研磨を入れるとすれば、新たなピッチ目ができてしまう。このため、続いて上仕上げ砥石４による表面粗さ微小化研磨を行なっても、上仕上げ砥石４による円筒研磨を入れない場合に比べてピッチ目（うねりの直径値の大と小とのギャップ）は小さくならない。
【００１７】
第五のレーザアブレーションが可能な耐エッチング性被膜の形成の工程は、例えば、可燃性物質（ニトロセルロース、やエチレン酢酸ビニル共重合体、不飽和ポリエステル樹脂、エポキシ樹脂、アリル樹脂、ポリウレタン樹脂、ポリエチレン、ポリプロピレン、ポリスチレン、ポリアセタール、天然ゴム等の何れか一種又は複数種：75重量％）と酸化剤（硝酸アンモニウムや塩素酸化合物：10重量％）と光吸収体（カーボンブラック：15重量％）からなるレーザアブレーションが可能な耐エッチング性を有する材料を数μｍの膜厚となるようにロール面に塗布する。
【００１８】
第六のレーザによる薄膜へのアブレイション画像の形成の工程は、ヤグレーザ或いは波長が800nm 前後のレーザ光を放射する半導体レーザを用いて、耐エッチング性の黒色の被膜に対して、画線部に対応する部分に照射してそこの被膜をレーザアブレイションする。すなわち、レーザ光を光吸収体で吸収して熱に変換し可燃物質を酸化剤の下で瞬間に加熱蒸発させ、もって、エッチングを行なうための銅メッキ面を画線部に対応するように露出する。
【００１９】
第七のエッチングの工程は、塩化第二鉄液又は塩化第二銅液中にロールを浸漬して回転し、レーザアブレーションにより露出した銅メッキメンをエッチングするものである。
【００２０】
第八の溶剤による黒色膜の除去の工程は、従来のレジスト剥離に対応する。
【００２１】
第九のクロムメッキの工程は、銅メッキの版面では耐刷力がないので、耐刷力を付けるために、５〜７μｍクロムメッキする。
【００２２】
第十のサンドペーパー掛け・クロムメッキのバリ取りの工程は、クロムメッキを行なうとセルの縁にバリがでるので、このバリを除去するとともに、非画線部を鏡面でなく適当なサンドペーパー痕を付けることによりドクターブレードに対して自己潤滑性を有する面として版かぶりの発生を防止するために行なう。
【００２３】
なお、砥石の番手で具体的に範囲を特定しているＪＩＳ等の規格は存在しないので、本明細書において、粗仕上げ、中仕上げ、上仕上げ、精密仕上げの区別は概念的、便宜的なものである。砥粒の大きさに関する等級が規格にある。
【００２４】
【発明の効果】
以上説明してきたように、本願第一の発明のグラビア版の製作方法によれば、感光性塗料を用いず明室での作業ができ、又、現像工程を必要とせず製版工程を一工程短縮でき、従って、感光膜と現像液との間の相性の悪さ（現像残滓が生じること）を回避できる。
又、本願第二又は第三の発明のグラビア版の製作方法によれば、上記の発明の効果に加え、直版型グラビア版の再利用時のメッキ後研磨に関して、所定の番手の研磨砥石で研磨するにもかかわらず、より大きい番手の研磨砥石で研磨したときの表面粗さに相当する小さな表面粗さが得られ、しかも、ピッチ目が生じないように研磨できるミッチ目が全く生じないか又は生じても極微小である精密な砥石研磨を行なうことができる。
本願第三の発明のグラビア版の製作方法によれば、砥石研磨による鏡面研磨が実現でき、しかも、ピッチ目の縞模様を完全に除去できるか、又は残っても極微少である。従って、従来の一般的に精密な印刷が行える円筒精度を充分に満たすことができ、従って、ピッチ目の縞模様を完全に除去できる印刷ロールにあっては、最も精密な印刷が必要な、ハイライトからハーフトーンの画像からなるカレンダー印刷を行ってもピッチ目の縞模様が現れないグラビア製が得られる。
又、ピッチ目の縞模様が極微少に残る印刷ロールにあっては、ハイライトからハーフトーンの画像からなるカレンダー印刷に準じる高精細な印刷が行える。
本願第三の発明のグラビア版の製作方法によれば、切手、収入印紙、商品券等の高精細な印刷が要求される印刷ロールの製作に好適であり、又、円筒精度が悪かったりピッチ目があると顕著に版かぶりが生じる水性インキ使用グラビア印刷用のグラビアシリンダーとしても好適である。
本願第二及び第三の発明は、熟練工による勘や技量に頼らない精密な研磨が行なえるので、色分解された色毎に１本のグラビア版を作れば、従来において多数本の中から最良のものとして選ばれるグラビア版と同等のものが得られ、経済効果が顕著である。
【図面の簡単な説明】
【図１】本願第一の発明乃至第三の発明に共通のグラビア版の製作方法の工程図である。
【図２】図１の円筒研磨装置の砥石の被製版ロールに対する研磨姿勢を説明するための図である。(a) と(b) は、中仕上げ砥石３、及び上仕上げ砥石４による被製版ロールに対する研磨姿勢を説明するための正面図と平面図である。(c) と(d) は、精密仕上げ砥石５による被製版ロールに対する研磨姿勢を説明するための正面図と平面図である。
【符号の説明】
Ｒ            ・・・被製版ロール
３            ・・・中仕上げ砥石
４            ・・・上仕上げ砥石
５            ・・・精密仕上げ砥石
【図１】
0004384303.tif 000002
【図２】
0004384303.tif 000003